(57)【要約】【課題】  反射膜からの反射光束の低下を抑制することができる半導体発光装置を提供する。【解決手段】  半導体発光装置は、発光素子を実装するための基板と、前記基板上に形成され、端部が前記基板表面から法線方向に立ち上がる構造を有する反射膜と、少なくとも１つ以上の発光素子とを有する。【選択図】  図４
2011003777.tif 000002
【特許請求の範囲】
【請求項１】
発光素子を実装するための基板と、
前記基板上に形成され、端部が前記基板表面から法線方向に立ち上がる構造を有する反射膜と、
少なくとも１つ以上の発光素子と
を有する半導体発光装置。
【請求項２】
前記反射膜は積層構造を有し、
前記積層構造は、最表面に可視光域で透光性を有する材料で形成される保護層と、前記保護層の下にＡｇ又はＡｇ合金で形成される反射層とを有する請求項１記載の半導体発光装置。
【請求項３】
前記反射層は、Ｂｉ、Ａｕ、Ｐｄ、Ｃｕ、Ｐｔ、Ｎｄ、Ｇｅの中の少なくとも１種を含有するＡｇ合金からなる請求項２記載の半導体発光装置。
【請求項４】
発光素子を実装するための基板を準備する工程と、
前記基板上にレジストパターンを形成する工程と、
反射膜を前記レジストパターンの上面と側面及び露出した基板上面に成膜する工程であって、前記レジストパターンの側面には上面よりも薄く反射膜を成膜する工程と、
レジスト剥離液に浸漬して前記レジストパターンを剥離することにより、前記反射膜の端部を前記基板表面から法線方向に立ち上がるようにするリフトオフ工程と
を有する半導体発光装置の製造方法。
【請求項５】
前記反射膜を成膜する工程は、スパッタリングにより反射膜を成膜する請求項４記載の半導体発光装置の製造方法。
【請求項６】
前記レジストパターンは、逆テーパー形状を有する請求項４又は５記載の半導体発光装置の製造方法。
【請求項７】
前記レジストパターンを形成する工程は、画像反転機能を有するポジ型レジストを用いたフォトリソグラフィにより行われる請求項４〜６のいずれか１項に記載の半導体発光装置の製造方法。
【発明の詳細な説明】
【技術分野】
【０００１】
本発明は、半導体発光装置及びその製造方法に関する。
【背景技術】
【０００２】
自動車のヘッドランプ向けの白色ＬＥＤパッケージ（半導体発光装置）など、大電流通電を基本とするパワーパッケージに用いられるＬＥＤの基板金属パターンとしては、一般的にＡｕが化学的安定性の観点から用いられている。また、省電力のニーズの高まりと共に、ＬＥＤパッケージの高効率化が望まれるようになっており、基板金属パターンに可視光域において反射率の高いＡｇ又はＡｇ合金を使用することが提案されている（例えば、特許文献１〜７参照）。
【０００３】
大気中又は硫化雰囲気にＡｇ表面を曝すと、Ａｇ表面において硫化物層が形成される。この硫化物層は硫化の進行と共に厚くなる傾向がある。特許文献８は、硫化試験時間と硫化銀膜厚との関係を開示している。特許文献８による硫化水素、二酸化窒素の混合雰囲気における試験結果を参照すると、試験時間に比例して硫化銀の膜厚が増加していることが分かる。Ａｇ表面に吸着してイオン化した硫化物イオンが硫化銀中を内方拡散し、硫化銀／Ａｇ界面において反応が生じ、硫化銀は膜厚を増加させていくことが示唆される。また、特許文献８によると、硫化物層の厚みは数μｍまで成長することが分かる。
【０００４】
Ａｇが大気中に暴露され、表面に硫化銀が形成され変色するという性質がある。硫化銀は可視光域における反射率が非常に低く、ＬＥＤ基板の反射膜としては不適である。そのため、Ａｇ膜上に保護コートを実施することによりＡｇの硫化を抑制する試みが数多くなされている。
【０００５】
図１０は、従来の反射膜構造を示す概略断面図である。
【０００６】
Ａｇを反射膜として用いる場合には、Ａｇ単独で使用されることはあまり無く、積層構造とするのが一般的である。例えば、反射膜５０は、基板側５１より、密着層５２、バリア層５３、反射層５４、保護層５５を積層した構造を有している。密着層５２としてはＴｉ、バリア層５３としてはＮｉ、Ｐｄ、Ｐｔ、ＴｉＮなどが用いられる。反射層５４としては、Ａｇが用いられ、当該反射層５４のＡｇの硫化を抑制するために、Ａｇ膜上に気密性の高い樹脂などの有機材料や、ＳｉＯ２、ＴｉＯ２などの無機材料などからなる保護層５５が形成される。
【先行技術文献】
【特許文献】
【０００７】
【特許文献１】特開２００７−２６６３４３号公報
【特許文献２】特開２００８−０９１８３１号公報
【特許文献３】特開２００８−１３５５８８号公報
【特許文献４】特開２００８−０９１８１８号公報
【特許文献５】特開２００８−０７２０１３号公報
【特許文献６】特開２００８−０１０５９１号公報
【特許文献７】特開２００８−０５３５６４号公報
【特許文献８】特開平１１−１９０６９２号公報
【発明の概要】
【発明が解決しようとする課題】
【０００８】
図１０に示す従来の反射膜構造では、Ａｇパターン（反射層）５４の上面は保護層５５で覆われているが、反射膜５０の端部では、Ａｇ（反射層）５４の表面が露出した状態となっている。このため、大気中又は硫化雰囲気に曝すと、図１１に示すように、端部表面より硫化物層５６が形成され成長し、基板水平部（高反射領域）５７の面積が低下することとなる。
【０００９】
硫化物層５６の厚みが厚くなるほどＬＥＤパッケージの反射膜５０からの反射光束は低下する。特に、蛍光体を含有した樹脂でＬＥＤ素子を封止した場合、蛍光体による光の散乱効果により反射膜に入射される光線が強くなるため、硫化による影響は大きくなり、ＬＥＤパッケージの反射膜５０からの反射光束に対する影響は大きくなる。
【００１０】
図１２に示すように、反射膜端面からの硫化物層の形成を抑制するために、Ａｇによる反射膜５４を形成した後に、反射膜５４の端部も保護層５５で覆うようにすることが考えられる。しかし、図１２に示すような構造とするためには、密着層５２、バリア層５３、反射層５４のパターニングを行った後に、保護層５５を積層して再度パターニングする必要があり、製造工程が増えると共に、工程管理が煩雑になり、製造コスト高の要因となる。
【００１１】
発明の目的は、反射膜からの反射光束の低下を抑制することができる半導体発光装置を提供することである。
【００１２】
また、本発明の他の目的は、反射膜からの反射光束の低下を抑制することができる半導体発光装置の製造方法を提供することである。
【課題を解決するための手段】
【００１３】
本発明の一観点によれば、半導体発光装置は、発光素子を実装するための基板と、前記基板上に形成され、端部が前記基板表面から法線方向に立ち上がる構造を有する反射膜と、少なくとも１つ以上の発光素子とを有する。
【００１４】
本発明の他の観点によれば、半導体発光装置の製造方法は、発光素子を実装するための基板を準備する工程と、前記基板上にレジストパターンを形成する工程と、反射膜を前記レジストパターンの上面と側面及び露出した基板上面に成膜する工程であって、前記レジストパターンの側面には上面よりも薄く反射膜を成膜する工程と、レジスト剥離液に浸漬して前記レジストパターンを剥離することにより、前記反射膜の端部を前記基板表面から法線方向に立ち上がるようにするリフトオフ工程とを有する。
【発明の効果】
【００１５】
本発明によれば、反射膜からの反射光束の低下を抑制することができる半導体発光装置を提供することができる。
【００１６】
また、本発明によれば、反射膜からの反射光束の低下を抑制することができる半導体発光装置の製造方法を提供することができる。
【図面の簡単な説明】
【００１７】
【図１】本発明の実施例による半導体発光装置１００の概略平面図である。
【図２】図１に示す一点鎖線ＡＡに沿って切断した半導体発光装置１００の概略断面図である。
【図３】本発明の実施例による半導体発光装置１００の反射膜３の概略拡大断面図である。
【図４】本発明の実施例による反射膜形成工程を説明するための概略断面図である。
【図５】本発明の実施例によるレジストパターンの他の例を示す概略断面図である。
【図６】本発明の実施例による反射膜３の反射層３３の硫化の進行を表す模式図である。
【図７】本発明の実施例の変形例による半導体発光装置１００の概略平面図である。
【図８】図７に示す半導体発光装置１００の概略断面図である。
【図９】本発明の実施例の他の変形例による発光素子１２の実装を説明するための概略断面図である。
【図１０】従来例による反射膜構造を示す概略断面図である。
【図１１】従来例による反射膜５０の反射層５４の硫化の進行を表す模式図である。
【図１２】他の従来例による反射膜構造を示す概略断面図である。
【発明を実施するための形態】
【００１８】
図１は、本発明の実施例による半導体発光装置１００の概略平面図である。
【００１９】
図２は、図１に示す一点鎖線ＡＡに沿って切断した半導体発光装置１００の概略断面図である。
【００２０】
半導体発光装置（ＬＥＤパッケージ）１００は、基板１、発光素子（ＬＥＤ素子）２、反射膜３、及び蛍光体含有樹脂層４を含んで構成される。
【００２１】
基板１は、発光素子（ＬＥＤ素子）２を実装するための基板であり、窒化アルミ、アルミナなどのセラミック基板、絶縁膜を形成したシリコン基板などの半導体基板、絶縁膜を形成したＣｕ、Ａｌなどの金属基板などから適宜選択可能である。
【００２２】
発光素子（ＬＥＤ素子）２は、例えば、フリップチップ型の青色ＬＥＤ素子又は紫外発光ＬＥＤ素子である。本実施例では、反射膜３が電極を兼ねているので、発光素子（ＬＥＤ素子）２は、例えば、後述する反射膜形成工程により反射膜３を形成した後に、当該反射膜３上に１０〜２０μｍの厚さで、Ａｕからなるスタッドバンプ５を形成し、発光素子２をフリップチップボンディングすることにより、基板１に実装される。なお、発光素子２を実装した後に、素子下部をアンダーフィル剤によって充填させても良い。
【００２３】
発光素子２と電極（反射膜）３の接合材料としては、Ａｕの他にＡｕ−Ｓｎ共晶合金などが好適に用いられる。基板１には、１又は複数の発光素子３が実装されるが、例えば、ヘッドランプや照明用の半導体発光装置（ＬＥＤパッケージ）１００を作製する場合には、複数の発光素子３を実装するため図１に示すような基板電極パターン（反射膜パターン）を形成する。配線方式としては、直列、並列いずれも可能であるが、パワーパッケージにおいては電源の安定供給の観点から見て直列配線が好ましい。
【００２４】
反射膜３は、基板１上に形成され、発光素子２から入射する光を反射すると共に、発光素子２への給電を実施する導電電極としても機能する。反射膜３は、図２に示すように、端部３ｅが基板平面に対して法線方向に立ち上がって（捲れあがって）いる。なお、反射膜３は、密着層３１、拡散バリア層３２、反射層３３、保護層３４からなる積層構造を有している。その詳細は、図３を参照して後述する。
【００２５】
蛍光体含有樹脂層４は、基板１上に実装された１〜複数の発光素子２を封止する。例えば、発光素子２が青色ＬＥＤ素子であるとき、蛍光体として黄色蛍光体を組み合わせることにより、白色発光させる半導体発光装置１００を作成することができる。この場合、透光性樹脂に予め黄色蛍光体を含有させ、蛍光体を含有させた透光性樹脂（蛍光体含有樹脂）４で発光素子２を封止する。
【００２６】
蛍光体含有樹脂は、透光性樹脂材料に対して求める色温度になるように蛍光体を測量し、攪拌によって混合することによって作製する。透光性樹脂材料としては、シリコーン、エポキシ及びシリコーンとエポキシが混合されたハイブリッドタイプの樹脂を用いることが好ましい。黄色蛍光体としては、ＹＡＧ（イットリウム・アルミニウム・ガーネット）系蛍光体を用いることが好ましい。なお、蛍光体含有樹脂には、この他、拡散材や増粘材等を混合することも可能である。
【００２７】
発光素子２を封止する手法としては、印刷、ディスペンスなどが考えられるが、寸法精度の観点より印刷による封止が好ましい。発光素子２を蛍光体含有樹脂により封止した後に、高温で樹脂硬化させることにより、半導体発光装置１００を完成させることができる。
【００２８】
なお、白色発光の半導体発光装置１００を作製するためには、青色ＬＥＤ素子と黄色蛍光体の組み合わせの他に、青色ＬＥＤ素子と赤色又は緑色蛍光体との組み合わせも可能である。また、紫外発光ＬＥＤ素子と、赤色、緑色、青色のいずれかの蛍光体との組み合わせも可能である。
【００２９】
図３は、本発明の実施例による半導体発光装置１００の反射膜３の概略拡大断面図である。
【００３０】
反射膜３は、基板１側から、密着層３１、拡散バリア層３２、反射層３３、保護層３４からなる積層構造を有している。例えば、密着層３１としてはＴｉ、拡散バリア層３２としてはＮｉ、Ｐｄ、Ｐｔ、ＴｉＮなどが用いられる。反射層３３としては、可視光域における反射率、特に青色波長において反射率の高いＡｇ又はＡｇ合金を用いることが好ましい。なお、化学的安定性を高めるためには、反射層３３をＡｇ合金で成膜することがさらに好ましい。Ａｇ合金は、Ｂｉ、Ａｕ、Ｐｄ、Ｃｕ、Ｐｔ、Ｎｄ、Ｇｅの中の少なくとも一種を含有することが好ましい。
【００３１】
反射層３３の主表面の硫化を抑制するために、反射層３上に、ＳｉＯ２、ＴｉＯ２、ＳｎＯ２などの透光性酸化物や、ＳｉＮなどの透光性窒化物などからなる保護層３４が形成される。なお、絶縁性の保護層３４を形成する場合に、反射膜３を本実施例のような電極兼用のものとする場合には、コンタクト領域の保護層３４をエッチング等により除去する必要がある。
【００３２】
各層の膜厚は、例えば、密着層３１は７５ｎｍ、拡散バリア層３２は１００ｎｍ、反射層３３は３００ｎｍ、保護層３４は５０ｎｍとすることが可能であり、各層の合計としての反射膜３の膜厚は、５００ｎｍ〜１０００ｎｍに設定される。
【００３３】
反射膜３の全ての辺の端部３ｅは後述する反射膜形成工程により、基板１の主面に対して法線方向に立ち上がっている。端部３ｅの基板表面からの高さｈは、反射層３３の硫化、特に基板水平部（高反射領域）３ｒの硫化を抑制するのに十分な高さを有していることが好ましい。例えば、反射膜３の膜厚ｔが０．５μｍ〜１μｍである場合、端部３ｅの基板表面からの高さｈは０．６μｍ〜１０μｍの範囲にあることが好ましい。
【００３４】
図４（Ａ）〜（Ｄ）は、本発明の実施例による反射膜形成工程を説明するための概略断面図である。
【００３５】
まず、基板１にレジスト層を塗布し、パターニングする。本実施例では、ナフトキノンジアジド誘導体、ノボラック樹脂誘導体、塩基性アミンを含有した画像反転機能を有するポジ型フォトレジストを用いた際のレジストパターニング方法を用いる。なお、画像反転機能を有するポジ型フォトレジストは、露光により酸発生する箇所が現像にて除去される性質を有すると共に、露光後に反転ベークされた箇所は架橋反応が生じて現像後も残存する性質を有する。
【００３６】
はじめに、図４（Ａ）に示すように、基板１上にスピンコートなどの手法を用いてフォトレジスト層を塗布し、加熱によるベークを施して不要な有機溶剤成分を除去し、レジスト層６ａを形成する。レジスト層６ａの膜厚は、スピンコートの回転速度によって調整可能であり、例えば、３０００ｒｐｍの場合には、約４μｍ膜厚のレジスト層６ａを形成することができる。レジスト層６ａの塗布後のベーク条件としては、例えば、９０℃で９０秒加熱とすることができる。
【００３７】
次に、フォトマスク７をもちいて、レジスト層６ａの露光を実施する。レジスト層６ａの露光部においては、酸（Ｈ＋）発生反応が生じる。このとき、露光量を低く設定すると、レジスト層６ａ自身の光吸収効果によって基板１に近い側で露光強度は低くなり、レジスト層６ａの表面側（基板１から遠い側）では露光強度が強くなるため、基板１側では露光領域が狭く、レジスト層６ａの表面側では露光領域が広くなる。露光量は、例えば、３０ｍＪ／ｃｍ-２とすることができる。
【００３８】
続いて、加熱による反転ベークを実施し、レジスト層６ａの露光部における酸（Ｈ＋）発生箇所に架橋反応を生じさせる。架橋反応が生じたレジスト層６ａのパターンは、アルカリ現像液に溶解せずに残存する。なお、反転ベーク条件としては、例えば、１２０℃で９０秒加熱とすることができる。
【００３９】
引き続き、例えば、露光量を３０ｍＪ／ｃｍ-２として、基板１の全面を露光する。露光後に、例えば、ＴＭＡＨ（ＴｅｔｒａＭｅｔｈｙｌ  Ａｍｍｏｎｉｕｍ  Ｈｙｄｒｏｘｉｄｅ）のようなアルカリ現像液に浸漬させることで、レジスト層６ａの露光部における酸（Ｈ＋）発生箇所のレジストパターン（レジスト層）６ａが除去され、図４（Ｂ）に示すようなフォトマスク７に描画したパターンが転写されたレジストパターン６を形成することができる。
【００４０】
基板１側では露光領域が狭く、レジスト層６ａの表面側では露光領域が広くなるように、レジストパターニング条件を制御することで、図４（Ｂ）に示すような逆テーパー形状のレジストパターン６を形成することができる。上述のように、画像反転機能を有するポジ型フォトレジストによるフォトリソグラフィ工程を用いることにより、逆テーパー形状のレジストパターン６を微細に形成することができる。
【００４１】
なお、レジストパターン６の断面形状は、フォトレジストの材料選定及びパターニング条件の制御によって、任意の形状を得ることができる。本実施例による端部３ｅが立ち上がった反射膜３を形成するためには、図４（Ｂ）に示すような逆テーパー形状もしくは図５に示すようなＴ型形状を形成することが好ましい。図４（Ｂ）に示すような逆テーパー形状は、画像反転機能を有するポジ型フォトレジストを用いる以外にも、例えば、酸により架橋反応を生じさせる架橋剤を含むネガ型感光性樹脂で構成されたネガ型フォトレジストを用いても形成することができる。
【００４２】
なお、図５に示すようなＴ型形状は、２種以上のフォトレジストを用いて紫外光に対する感光特性及びアルカリへの溶解特性の違いを利用することで形成することができる。
【００４３】
次に、反射膜パターン３ａの成膜を実施する。反射膜パターン３ａの成膜は、スパッタリング、真空蒸着といった真空を用いた物理的成膜プロセスを適宜用いることで実施可能であるが、膜質及び基板密着性の観点からはスパッタリングによる成膜が好ましい。
【００４４】
反射膜パターン３ａの成膜は、例えば、以下のように実施される。まず、図４（Ｂ）に示すようなレジストパターン６が形成された基板１に対して、スパッタリング等により、レジストパターン６の全面（上面及び側面）及び露出している基板１全面にＴｉを用いて膜厚７５ｎｍの密着層３１を成膜する。次に、成膜した密着層３１上にＮｉ、Ｐｄ、Ｐｔ、ＴｉＮなどを用いて膜厚１００ｎｍの拡散バリア層３２をスパッタリング等により成膜する。その後、拡散バリア層３２上に、Ａｇ又はＡｇ合金（Ｂｉ、Ａｕ、Ｐｄ、Ｃｕ、Ｐｔ、Ｎｄ、Ｇｅの中の少なくとも一種を含有するＡｇ合金）を用いて膜厚３００ｎｍの反射層３３をスパッタリング等により成膜する。最後に、反射層３３上にＳｉＯ２、ＴｉＯ２、ＳｎＯ２などの透光性酸化物や、ＳｉＮなどの透光性窒化物などからなる保護層３４をスパッタリング等により成膜する。以上により、図４（Ｃ）に示すような、レジストパターン６の全面（上面及び側面）及び露出している基板１全面に反射膜パターン３ａが成膜された状態となる。
【００４５】
レジストパターン６が予め形成された基板１に対して、スパッタリング等により成膜を実施すると、図４（Ｃ）に示すようにレジストパターン６の上面だけではなく側面にも反射膜パターン３ａが成膜される。この時、基板１の水平部（及びレジストパターン６の上面）において反射膜パターン３ａの各層は厚く（上述した膜厚で）成膜され、基板１に対して角度成分を有する面（レジストパターン６の側面）において反射膜パターン３ａの各層は、基板１の水平部に比して薄く成膜されるという現象が起きる。そのため、レジストパターン６の上面と比較して、レジストパターン６の端部の反射膜パターン３ａが薄く成膜されることとなる。
【００４６】
次に、レジストパターン６のリフトオフを実施する。反射膜３の成膜後に、基板１をレジスト剥離液に浸漬し、超音波印加によってレジスト剥離を実施する。レジストの剥離液としては、メチルピロリドンなどのアミン類の混合液や、アセトンなどの有機溶剤を用いることができる。超音波の印加によってキャビティ効果が生じ、レジストパターン６の端部の反射膜パターン３ａが薄く成膜されている箇所にて優先的に反射膜パターン３ａの剥離が発生する。この剥離箇所から現像液が浸入してレジストパターン６が溶解することにより、レジストパターン６のリフトオフが完了する。この結果、図４（Ｄ）に示すように、端部３ｅが、基板１の水平面に対して法線方向に立ち上がった、すなわち、端部３ｅで立ち上がり構造（捲れ上がり構造）を有する反射膜３を形成することができる。
【００４７】
端部３ｅの立ち上がり部の基板表面からの高さｈ（図３）は、主にレジストパターン６の膜厚によって制御可能である。例えば、端部３ｅの立ち上がり部の高さｈを高く設定したい場合には、レジストパターン６を厚く形成すれば良いし、高さｈを低く設定したい場合には、レジストパターン６を薄く形成すれば良い。ただし、レジストパターン６を薄く形成するとレジストパターン６の側面にて反射膜パターン３ａがより強固に成膜されるので、超音波印加により反射膜パターン３ａを剥離できないという不具合を生じる。よって、経験的には、レジストパターン６の膜厚は３μｍ以上必要であると考えられる。一方で、レジストパターン６を厚く形成するとレジストパターン６の解像度が低下するため、経験的には、レジストパターン６の膜厚は２０μｍ以下であることが好ましい。本実施例による反射膜形成工程では、レジストパターン６の側面における反射膜パターン３ａの剥離は、主にレジストパターン６の高さの下半分の箇所で起こるため、レジストパターン６の膜厚を２０μｍ以下にした場合、結果として得られる端部３ｅの立ち上がり部の高さｈは、１０μｍ以下となる。端部３ｅの立ち上がり部の高さｈが高くなりすぎると、半導体発光装置１００からの発光を遮る光学的な影響を与えることになると予想されるので、その観点から見れば、１０μｍ以下という値は好適であると考えられる。
【００４８】
なお、上記の本発明の実施例による反射膜形成工程により端部３ｅで立ち上がり構造を有する反射膜３を実際に形成して観察したところ、端部３ｅの立ち上がり部はレジストパターン６の逆テーパー形状による傾斜を維持しておらず、基板１表面からほぼ垂直に立ち上がっていることが分かった。これは、マクロ的にレジストパターン６の外観をみれば逆テーパー形状であるが、基板１に近い領域ではレジストパターン６の側面部の傾斜が垂直に近い形状になっていたからであると推測される。または、レジストパターン６の除去後に、膜応力の解放が生じ、傾斜していた反射膜３の端部３ｅが垂直方向に立ち上がったからであると推測される。
【００４９】
図６は、本発明の実施例による反射膜３の反射層３３の硫化の進行を表す模式図である。
【００５０】
図１１に示す従来例では、反射層５４のＡｇの硫化の進行と共に端部から硫化物（硫化銀）層５６の成長が進み基板水平部におけるＡｇ表面を硫化変色させる。これに対して、図６に示す本発明の実施例による反射膜３では、硫化物層５６の成長は端部３ｅの立ち上がり部において起こるため基板水平部３ｒまで硫化は進行しにくく、硫化遅延効果が得られる。特に、発光素子２に近い箇所の基板水平部３ｒは光線の反射が強く、光学的な寄与度が大きく、この箇所における硫化を抑制することで、半導体発光装置１００の反射膜３からの反射光束の低下を抑制することが可能となる。
【００５１】
以上、本発明の実施例によれば、Ａｇ反射膜パターン端部（反射層３の端部３ｅ）に犠牲層として立ち上がり部を設けることで、光学的に重要な基板水平部３ｒのＡｇ合金表面の硫化を遅延させることができる。よって、基板水平部３ｒにおけるＡｇ表面が硫化せずに、広い領域で高反射率を維持することができる。
【００５２】
なお、反射膜パターンの立ち上がり構造は、基板１に対してほぼ垂直に形成されることから、樹脂封止の際に不要箇所への樹脂の流出を抑制するストッパーとしての役割を果たすこともできる。
【００５３】
以上実施例に沿って本発明を説明したが、本発明はこれらに制限されるものではない。例えば、種々の変更、改良、組み合わせ等が可能なことは当業者に自明であろう。
【００５４】
例えば、上述の実施例では、反射膜３が半導体発光装置１００への給電を実施する導電電極としての機能を有する例を説明したが、図７に示すように、反射膜３とは別に電極パターン８を形成するようにしても良い。図７に示す例では、例えば、基板１上に電極パターン８を形成すると共に、発光素子２を取り囲むように反射膜３を形成する。この場合、発光素子（ＬＥＤ素子）２は、例えば、電極パターン８及び反射膜３を形成した後に、図８に示すように、電極パターン８上に１０〜２０μｍの厚さで、Ａｕからなるスタッドバンプ５を形成し、発光素子２をフリップチップボンディングすることにより、基板１に実装される。なお、発光素子２を実装した後に、素子下部をアンダーフィル剤によって充填させても良い。
【００５５】
この例では、電極パターン８を最表面にＡｕを用いて作製し、Ａｕバンプとの接合性を高めるとともに、反射膜３にＡｇを用いることにより半導体発光装置１００の反射膜３からの反射光束を高めることができる。このように、複数金属の使い分けによって効率と信頼性を両立させた半導体発光装置１００を作製することが可能である。
【００５６】
また、上述の実施例では、フリップチップ型の発光素子２を用いる場合を説明したが、本発明の実施例は、フェイスアップ型の発光素子１２を用いる場合にも適用できる。この場合、発光素子１２の実装は、図９に示すように、導電性ペースト、Ａｎ−Ｓｎ共晶合金などを用いて発光素子１２を反射膜３にマウントした後、ワイヤボンンディングすることにより行われる。
【００５７】
また、発光素子２への給電方法としては、基板１にスルーホールを形成し、金属充填によって導通を取ることにより基板下部より給電することも可能である。
【符号の説明】
【００５８】
１、５１…基板、２、１２…発光素子、３、５０…反射膜、４…蛍光体、５…スタッドバンプ、６…レジストパターン、７…フォトマスク、８…電極パターン、３１、５２…密着層、３２、５３…バリア層、３３、５４…反射層、３４、５５…保護層、５６…硫化物層、５７…基板水平部、１００…半導体発光装置
【図１】
2011003777.tif 000003
【図２】
2011003777.tif 000004
【図３】
2011003777.tif 000005
【図４】
2011003777.tif 000006
【図５】
2011003777.tif 000007
【図６】
2011003777.tif 000008
【図７】
2011003777.tif 000009
【図８】
2011003777.tif 000010
【図９】
2011003777.tif 000011
【図１０】
2011003777.tif 000012
【図１１】
2011003777.tif 000013
【図１２】
2011003777.tif 000014